(57)【特許請求の範囲】
【請求項１】
前面板および光学フィルムを備えた画像表示装置の製造方法であって、
前記画像表示装置の表面に前記光学フィルムを配置し、前記光学フィルムと前記前面板とを、層間充填剤を介して貼り合わせる貼り合せ工程を含み、
前記光学フィルムに、前記層間充填剤を介して、前記前面板を貼り合わせる際の前記層間充填剤の粘度（Ｐａ・ｓ）をａとし、
前記光学フィルム表面のケイ素原子の占める原子比率（ａｔｍ％）をｂとしたとき、ｂは０を超え、かつ、下記式（１）の関係を満たし、かつ、
前記光学フィルム表面の酸素原子の占める原子比率が２６ａｔｍ％以上であることを特徴とする画像表示装置の製造方法。
ｂ≦０．２ａ＋１．８        （１）
【請求項２】
前記光学フィルム表面のケイ素原子の占める原子比率（ａｔｍ％）が、２．４ａｔｍ％以下であることを特徴とする、請求項１記載の画像表示装置の製造方法。
【請求項３】
前記層間充填剤の粘度（Ｐａ・ｓ）が、０．５〜１５Ｐａ・ｓの範囲であることを特徴とする、請求項１または２記載の画像表示装置の製造方法。
【請求項４】
前記光学フィルムが、ハードコート層が形成されたフィルムであることを特徴とする、請求項１から３のいずれか一項に記載の画像表示装置の製造方法。
【請求項５】
前記ハードコート層を、酸素濃度５００〜５００００ｐｐｍの雰囲気中で形成することを特徴とする、請求項４記載の画像表示装置の製造方法。
【請求項６】
前記ハードコート層が、レベリング剤を含んでいることを特徴とする、請求項４または５記載の画像表示装置の製造方法。
【請求項７】
前記レベリング剤が、非反応性レベリング剤であることを特徴とする、請求項６記載の画像表示装置の製造方法。
【請求項８】
溶媒処理、アルカリ処理、プラズマ照射処理およびコロナ照射処理からなる群から選択される少なくとも１つの処理により、
前記光学フィルムの表面を表面改質することを特徴とする、請求項１から７のいずれか一項に記載の画像表示装置の製造方法。
【請求項９】
前記層間充填剤が、活性エネルギー線硬化性樹脂であることを特徴とする、請求項１から８のいずれか一項に記載の画像表示装置の製造方法。
【請求項１０】
さらに、前記光学フィルム表面に、前記層間充填剤を塗布する塗布工程を含み、
前記貼り合せ工程において、前記層間充填剤が塗布された光学フィルムと、前記前面板とを貼り合せることを特徴とする請求項１から９のいずれか一項に記載の画像表示装置の製造方法。
【請求項１１】
前記光学フィルムが、ハードコート層が形成されたハードコートフィルムであり、
前記塗布工程において、前記ハードコート層表面に、前記層間充填剤を塗布することを特徴とする、請求項１０記載の製造方法。
【請求項１２】
さらに、前記塗布工程に先立ち、
前記光学フィルムの表面を表面改質する表面改質工程を含み、
前記表面改質工程において、前記表面改質が、溶媒処理、アルカリ処理、プラズマ照射処理およびコロナ照射処理からなる群から選択される少なくとも１つの処理により行われることを特徴とする、請求項１０または１１記載の製造方法。
【発明の詳細な説明】
【技術分野】
【０００１】
本発明は、光学フィルム、画像表示装置および画像表示装置の製造方法に関する。
【背景技術】
【０００２】
従来から、例えば、液晶表示装置（ＬＣＤ）等の画像表示装置において、ディスプレイ表面には、ディスプレイ表面の傷つき防止（機械強度向上）、外光の映り込み防止等の観点から、ハードコートフィルム、防眩フィルム等の光学フィルムが配置されている。また近年、ディスプレイ表面の機械強度向上や意匠性等の観点から、ディスプレイの最表面に、透明なプラスチックやガラス等からなる前面板を搭載したものが上市されている。前面板をディスプレイ最表面に搭載する場合、ディスプレイ表面の前記光学フィルムと前面板との間に空隙が生じるため、前記空隙を埋める目的で前面板と表面の光学フィルムとの層間に樹脂（層間充填剤）が充填されている（例えば、特許文献１等）。前記特許文献１では、前記層間充填剤として、光硬化性樹脂等の活性エネルギー線硬化性樹脂が使用されている。
【先行技術文献】
【特許文献】
【０００３】
【特許文献１】特開２００８−２４１７２８号公報
【発明の概要】
【発明が解決しようとする課題】
【０００４】
しかしながら、前面板と表面の光学フィルムとの層間に、層間充填剤を充填するために、前記光学フィルムの表面に前記層間充填剤を塗布した場合、前記光学フィルムの表面において、前記層間充填剤がハジかれてしまい、均一に塗布できず、工程歩留まりが低下するという問題が起こりうる。
【０００５】
そこで、本発明は、ディスプレイ表面の光学フィルムに層間充填剤を均一に塗布でき、前面板搭載モデルにも使用可能な、光学フィルムを提供することを目的とする。
【課題を解決するための手段】
【０００６】
前記目的を達成するために、本発明の光学フィルムは、画像表示装置に使用される光学フィルムであって、
前記光学フィルムに、層間充填剤を介して、前面板が貼り合わされる際の前記層間充填剤の粘度（Ｐａ・ｓ）をａとし、
前記光学フィルム表面のケイ素原子の占める原子比率（ａｔｍ％）をｂとしたとき、下記式（１）の関係を満たし、かつ、
前記光学フィルム表面の酸素原子の占める原子比率が２６ａｔｍ％以上であることを特徴とする。
ｂ≦０．２ａ＋１．８        （１）
【０００７】
本発明の画像表示装置は、前面板を備えた画像表示装置であって、
前記画像表示装置の表面に光学フィルムが配置され、前記光学フィルムと前記前面板とが、層間充填剤を介して貼り合わされており、
前記光学フィルムが、前記本発明の光学フィルムであることを特徴とする。
【０００８】
本発明の画像表示装置の製造方法は、前面板および光学フィルムを備えた画像表示装置の製造方法であって、
前記光学フィルム表面に、層間充填剤を塗布する塗布工程、および
前記層間充填剤が塗布された光学フィルムと、前記前面板とを貼り合せる貼り合せ工程を含み、
前記光学フィルムが、前記本発明の光学フィルムであることを特徴とする。
【発明の効果】
【０００９】
本発明によると、層間充填剤の粘度とフィルム表面のケイ素（Ｓｉ）原子比率とが特定の関係を有しており、かつ、フィルム表面の酸素（Ｏ）原子比率が２６ａｔｍ％以上であるので、層間充填剤を均一に塗布でき、前面板搭載モデルにも使用可能な、光学フィルムを提供できる。
【図面の簡単な説明】
【００１０】
【図１】図１は、本発明の光学フィルム（ハードコートフィルム）の構成の一例を示す概略断面図である。
【図２】図２は、本発明の画像表示装置の構成の一例を示す概略断面図である。
【図３】図３（ａ）は、実施例１〜１４、比較例１〜３、５および８における、光学フィルム表面のＳｉ原子比率と層間充填剤の粘度との関係を示すグラフである。図３（ｂ）は、図３（ａ）に示す関係から、Ｂｏｘ  Ｗｉｌｓｏｎ法により、光学フィルム表面のケイ素原子の占める原子比率と層間充填剤の粘度との関係式を算出した結果を示すグラフである。
【発明を実施するための形態】
【００１１】
本発明の光学フィルムにおいて、前記光学フィルムの表面とは、前記光学フィルムにおける、前記層間充填剤を介して前面板を貼り合せる側の面（貼り合わせ面）の表面を示す。具体的には、例えば、前記貼り合わせ面の表面からの垂直深さ方向に２０ｎｍ以下の部分を示す。前記前面板は、例えば、ガラス板、樹脂板があげられ、センサー付きのタッチパネル等の光学的機能を備えるものであってもよい。
【００１２】
本発明の光学フィルムが、ハードコート層が形成されたフィルムであることが好ましい。
【００１３】
前記ハードコート層が、酸素濃度５００〜５００００ｐｐｍの雰囲気中で形成されたものであることが好ましい。
【００１４】
前記ハードコート層が、レベリング剤を含んでいるものであることが好ましい。
【００１５】
前記レベリング剤が、非反応性レベリング剤であることが好ましい。
【００１６】
前記光学フィルムは、その表面が表面改質をされたものであり、前記表面改質が、溶媒処理、アルカリ処理、プラズマ照射処理およびコロナ照射処理からなる群から選択される少なくとも１つの処理によることが好ましい。
【００１７】
本発明の画像表示装置において、前記層間充填剤は、前記光学フィルム表面のケイ素原子の占める原子比率との関係において、前記式（１）の関係を満たす粘度範囲のものである。前記層間充填剤は、活性エネルギー線硬化性樹脂であることが好ましい。前記活性エネルギー線硬化性樹脂は、例えば、紫外線、電子線等により硬化可能な樹脂であり、具体的には、例えば、アクリル系樹脂（アクリレート、ウレタンアクリレート）、エポキシ系樹脂、シリコーン系樹脂、ゴム系樹脂、キシレン系樹脂等があげられる。前記キシレン系樹脂は、例えば、アルキルフェノール変性タイプ、レゾール、ポリオール等の親水性のもの、または疎水性のもの等があげられる。なお、前記層間充填剤は、活性エネルギー線硬化性樹脂に限定されず、例えば、熱硬化性樹脂でもよい。
【００１８】
つぎに、本発明について詳細に説明する。ただし、本発明は、以下の記載により制限されない。
【００１９】
本発明の光学フィルムは、画像表示装置に使用される光学フィルムであり、前述のように、層間充填剤の粘度とフィルム表面のケイ素原子の占める原子比率（Ｓｉ原子比率）とが前記式（１）の関係を有しており、かつ、フィルム表面の酸素原子の占める原子比率（Ｏ原子比率）が２６ａｔｍ％以上に設定されていることを特徴とする。本発明の光学フィルムとして、例えば、光学機能層であるハードコート層が形成されたフィルム（ハードコートフィルム）をあげることができる。以下、本発明の光学フィルムについて、ハードコートフィルムを例にとり、説明する。なお、本発明の光学フィルムは、ハードコートフィルムには限定されない。
【００２０】
本発明のハードコートフィルムは、樹脂フィルム表面に、ハードコート層を有するものであり、例えば、図１に示す構成のものがあげられる。図１は、本発明のハードコートフィルムの構成の一例の概略断面図である。図１に示すとおり、このハードコートフィルム１００は、樹脂フィルム１１０上にハードコート層１２０を有している。
【００２１】
前記樹脂フィルムは、特に制限されないが、可視光の光線透過率に優れ（好ましくは光線透過率９０％以上）、透明性に優れるもの（好ましくはヘイズ値１％以下のもの）が好ましく、例えば、特開２００８−９０２６３号公報に記載の透明プラスチックフィルム基材があげられる。前記樹脂フィルムとしては、光学的に複屈折の少ないものが好適に用いられる。本発明のハードコートフィルムは、例えば、保護フィルムとして偏光板に使用することもでき、この場合には、前記樹脂フィルムとしては、トリアセチルセルロース（ＴＡＣ）、ポリカーボネート、アクリル系ポリマー、環状ないしノルボルネン構造を有するポリオレフィン等から形成されたフィルムが好ましい。また、本発明において、後述するように、前記樹脂フィルムは、偏光子自体であってもよい。このような構成であると、ＴＡＣ等からなる保護層を不要とし偏光板の構造を単純化できるので、偏光板若しくは画像表示装置の製造工程数を減少させ、生産効率の向上が図れる。また、このような構成であれば、偏光板を、より薄層化できる。なお、前記樹脂フィルムが偏光子である場合には、ハードコート層が、従来の保護層としての役割を果たすことになる。また、このような構成であれば、例えば、液晶セル表面に前面板を設けない場合において、ハードコートフィルムは、例えば、液晶セル表面に装着されることで、カバープレートとしての機能を兼ねることになる。
【００２２】
前記樹脂フィルムの厚みは、特に制限されないが、例えば、強度、取り扱い性などの作業性および薄層性などの点を考慮すると、１０〜５００μｍの範囲が好ましく、より好ましくは２０〜３００μｍの範囲であり、最適には、３０〜２００μｍの範囲である。前記透明プラスチックフィルム基材の屈折率は、特に制限されない。前記屈折率は、例えば、１．３０〜１．８０の範囲であり、好ましくは、１．４０〜１．７０の範囲である。
【００２３】
前記ハードコート層は、例えば、紫外線反応性樹脂および溶剤を含むハードコート層形成材料を用いて形成されている。前記紫外線反応性樹脂としては、例えば、紫外線で硬化する紫外線硬化性樹脂があげられ、市販の紫外線硬化型樹脂等を用いることも可能である。
【００２４】
前記紫外線硬化型樹脂としては、例えば、光（紫外線）により硬化するアクリレート基およびメタクリレート基の少なくとも一方の基を有する硬化型化合物が使用でき、例えば、シリコーン樹脂、ポリエステル樹脂、ポリエーテル樹脂、エポキシ樹脂、ウレタン樹脂、アルキッド樹脂、スピロアセタール樹脂、ポリブタジエン樹脂、ポリチオールポリエン樹脂、多価アルコール等の多官能化合物のアクリレートやメタクリレート等のオリゴマーまたはプレポリマー等があげられる。これらは、一種類を単独で用いてもよく、二種類以上を併用してもよい。
【００２５】
前記紫外線反応性樹脂には、例えば、アクリレート基およびメタクリレート基の少なくとも一方の基を有する反応性希釈剤を用いることもできる。前記反応性希釈剤は、例えば、特開２００８−８８３０９号公報に記載の反応性希釈剤を用いることができ、例えば、単官能アクリレート、単官能メタクリレート、多官能アクリレート、多官能メタクリレート等を含む。前記反応性希釈剤としては、３官能以上のアクリレート、３官能以上のメタクリレートが好ましい。これは、ハードコート層の硬度を、優れたものにできるからである。前記反応性希釈剤としては、例えば、ブタンジオールグリセリンエーテルジアクリレート、イソシアヌル酸のアクリレート、イソシアヌル酸のメタクリレート等もあげられる。これらは、一種類を単独で用いてもよく、二種類以上を併用してもよい。
【００２６】
また、前記ハードコート層形成材料は、さらに反応開始剤を含んでいてもよく、前記反応開始剤が、紫外線反応型ラジカル発生開始剤であることが好ましい。前記紫外線反応型ラジカル発生開始剤樹脂としては、例えば、アセトフェノン類、ベンゾイン類、ベンゾフェノン類、ホスフィンオキシド類、ケタール類、アントラキノン類、チオキサントン類、アゾ化合物、過酸化物類、２，３−アルキルジオン化合物類、ジスルフィド化合物類、フルオロアミン化合物類、芳香族スルホニウム類等があげられる。前記アセトフェノン類としては、例えば、２，２−エトキシアセトフェノン、ｐ−メチルアセトフェノン、１−ヒドロキシジメチルフェニルケトン、１−ヒドロキシシクロヘキシルフェニルケトン、２−メチル−４−メチルチオ−２−モルフォリノプロピオフェノン、２−ベンジル−２−ジメチルアミノ−１−（４−モルフォリノフェニル）−ブタノン等があげられる。前記ベンゾイン類としては、例えば、ベンゾインベンゼンスルホン酸エステル、ベンゾイントルエンスルホン酸エステル、ベンゾインメチルエーテル、ベンゾインエチルエーテル、ベンゾインイソプロピルエーテル等があげられる。前記ベンゾフェノン類としては、例えば、ベンゾフェノン、２，４−クロロベンゾフェノン、４，４−ジクロロベンゾフェノン、ｐ−クロロベンゾフェノン等があげられる。前記ホスフィンオキシド類としては、例えば、２，４，６−トリメチルベンゾイルジフェニルホスフィンオキシド等があげられる。これらの中でも、チバ・スペシャルティ・ケミカルズ社製の商品名「ＩＲＧＡＣＵＲＥ１８４」または「ＩＲＧＡＣＵＲＥ９０７」を、特に好ましく用いることができる。これらは、一種類を単独で用いてもよく、二種類以上を併用してもよい。
【００２７】
前記溶剤は、特に制限されず、種々の溶剤を使用可能であり、一種類を単独で使用してもよいし、二種類以上を併用してもよい。溶剤としては、特に限定されないが、例えば、メタノール、エタノール、イソプロピルアルコール、ブタノール、２−メトキシエタノール等のアルコール類；アセトン、メチルエチルケトン、メチルイソブチルケトン、シクロペンタノン等のケトン類；酢酸メチル、酢酸エチル、酢酸ブチル等のエステル類；ジイソプロピルエーテル、プロピレングリコールモノメチルエーテル等のエーテル類；エチレングリコール、プロピレングリコール等のグリコール類；エチルセロソルブ、ブチルセロソルブ等のセロソルブ類；ヘキサン、ヘプタン、オクタン等の脂肪族炭化水素類；ベンゼン、トルエン、キシレン等の芳香族炭化水素類等があげられる。
【００２８】
前記ハードコート層形成材料には、各種レベリング剤を添加でき、これにより、ハードコートフィルムの外観を良好にできる。前記レベリング剤としては、塗工ムラ防止（塗工面の均一化）を目的に、例えば、非反応性レベリング剤または反応性レベリング剤を用いることができる。両者のうち、前記非反応性レベリング剤が好ましい。前記非反応性レベリング剤を使用した場合、後述の表面改質により、例えば、前記ハードコート層表面のＳｉ原子比率を低下させやすい。前記非反応性レベリング剤としては、特に制限されないが、例えば、フッ素系のレベリング剤およびシリコーン系のレベリング剤があげられる。前記反応性レベリング剤としては、特に制限されないが、例えば、フッ素系またはシリコーン系の骨格を有し、例えば、反応性重合基を有しているレベリング剤があげられる。本発明のハードコートフィルムでは、例えば、反射防止層（低屈折率層）等が前記ハードコート層上に形成される場合などに応じて、適宜レベリング剤を選定できる。
【００２９】
前記レベリング剤の配合量は、前記紫外線反応性樹脂１００重量部に対して、例えば、０．０５〜２重量部の範囲である。前記レベリング剤を前記範囲とすることで、例えば、前記ハードコート層形成材料の塗工ムラをより防止できる。好ましくは０．１〜１．５重量部の範囲であり、より好ましくは０．５〜１．２５重量部の範囲である。
【００３０】
前記ハードコート層は、前述のように、例えば、酸素濃度５００〜５００００ｐｐｍの雰囲気中で形成されたものである。このような酸素濃度雰囲気中で、前記ハードコート層を形成することにより、例えば、塗膜硬化後にアルカリ処理等の表面改質を行う際に、本発明のハードコートフィルム表面において、ケイ素原子（およびフッ素原子）を除去しやすくなり、ハードコート層表面におけるＯ原子比率の向上、およびＳｉ原子比率（およびＦ原子比率）の低減により、Ｓｉ原子比率を適した範囲とすることができ、ヌレ性を向上できる。前記ハードコート層表面におけるＯ原子比率の向上は、例えば、前記ハードコート層表面におけるＳｉ原子およびＦ原子が前記表面改質により除去され、この部分に、ハードコート層形成材料に含まれる紫外線反応性樹脂等由来のＯ原子、または前記表面改質により前記ハードコート層に導入されるＯ原子が現われることによると推察される。ただし、本発明は、この推察により、なんら制限および限定されない。前記ハードコート層は酸素濃度５００〜５００００ｐｐｍの雰囲気中で形成されたものであることが好ましく、より好ましくは酸素濃度２５００〜１５０００ｐｐｍである。
【００３１】
本発明のハードコートフィルムは、前述のように、その表面が表面改質をされたものであることが好ましい。本発明のハードコートフィルムの表面に前記表面改質をすることにより、例えば、前記層間充填剤のヌレ性を向上できる。前記表面改質の方法は、例えば、アルカリ処理（ケン化処理）、プラズマ照射処理、コロナ照射処理、溶媒処理等があげられ、これらの中でも、アルカリ処理が好ましい。これらの表面改質の方法は、一種類を単独で行ってもよいし、複数を組み合わせて行ってもよい。
【００３２】
前記溶媒処理としては、例えば、前記ハードコート層表面に、前記溶媒を接触させて、前記表面を洗浄する方法があげられる。前記溶媒処理により、例えば、前記ハードコート層表面の付着物（例えば、ケイ素原子を含む付着物）を洗い流すことができる。前記溶媒処理に使用する溶媒は、特に制限されず、例えば、水、有機溶媒、無機溶媒、またはこれらの混合溶媒があげられる。前記有機溶媒としては、例えば、メタノール、エタノール等のアルコール等があげられる。
【００３３】
前記アルカリ処理としては、例えば、前記ハードコート層表面に、水酸化ナトリウム水溶液、水酸化カリウム水溶液等のアルカリ水溶液を接触させる方法があげられ、具体的には、例えば、前記アルカリ水溶液に、前記ハードコートフィルムを浸漬する方法があげられる。前記浸漬におけるアルカリ水溶液の濃度、浸漬時間、温度等は、例えば、適宜設定できる。
【００３４】
前記プラズマ照射処理としては、例えば、Ｎ２、大気雰囲気下でのプラズマ放電処理があげられる。照射時間、放電電圧等は適宜選択できる。これにより、例えば、フィルムの外観を損なうことなく、光学フィルム表面におけるヌレを阻害する成分であるケイ素原子（およびフッ素原子等）を除去でき、且つ表面における酸素存在比率を向上させることができ、ヌレ性の向上につながる。
【００３５】
前記コロナ照射処理としては、例えば、Ｎ２、大気雰囲気下でのコロナ放電処理があげられる。照射時間、放電電圧等は適宜選択できる。これにより、例えば、フィルムの外観を損なうことなく、光学フィルム表面におけるヌレを阻害する成分であるケイ素原子（およびフッ素原子等）を除去でき、且つ表面における酸素存在比率を向上させることができ、ヌレ性の向上につながる。
【００３６】
本発明のハードコートフィルムと前面板とを、前記層間充填剤を介して貼り合せる場合には、例えば、本発明のハードコートフィルムの前記ハードコート層側の面が、前記前面板との貼り合せ面となる。したがって、本発明のハードコートフィルムにおいて、「光学フィルムの表面」とは、前記ハードコート層表面（前記樹脂フィルム側とは反対側の面）を示し、具体的には、例えば、前記ハードコート層表面からの垂直深さ方向に２０ｎｍ以下の部分（表面部分）を示す。
【００３７】
本発明のハードコートフィルムにおいて、前記表面部分におけるＳｉ原子比率（ａｔｍ％）と前記層間充填剤の粘度とが、下記式（１）の関係を満たす。これに加えて、前記表面部分におけるＯ原子比率は、２６ａｔｍ％以上である。このため、本発明のハードコートフィルムは、前記ハードコート層表面に、前記層間充填剤を均一に塗布できる。これにより、本発明のハードコートフィルムは、前面板搭載モデルの画像表示装置に好適に使用できる。前述のように、液晶テレビ等の画像表示装置のディスプレイ表面には、ハードコートフィルムや防眩フィルム等の光学フィルムが配置されていることが一般的であり、市場全体からみると前面板搭載モデルの画像表示装置は一部分にとどまっている。このため、前面板搭載モデルの画像表示装置、および前面板を搭載しないモデルの画像表示装置の両方に対応できるハードコートフィルム、防眩フィルム等の光学フィルムは、前記市場の部材共通化による生産性向上の観点から、開発が望まれていた。ここで、前述のようなハードコートフィルム、防眩フィルム等の光学フィルムは、その表面に層間充填樹脂を均一に塗布できることが有利であるが、前述のように、前記光学フィルムの表面に前記層間充填樹脂を塗布した場合、前記層間充填樹脂がハジかれてしまい、均一に塗布できないという課題が生じていた。本発明は、このような課題を解決したものであり、これにより、例えば、前記市場の部材共通化による生産性向上を実現できる。なお、本発明において、前記層間充填剤の均一な塗布とは、例えば、常温において前記層間充填剤の塗布から所定時間が経過するまでの間に、前記ハードコート層上において、前記層間充填剤のはじき速度が遅く、ヌレ広がった状態を維持していることを示す。このように、所定時間ヌレ広がった状態を維持できることで、例えば、前面板と本発明のハードコートフィルムとを、前記層間充填剤を介して貼り合せる際の歩留まりを確保できる。
ｂ≦０．２ａ＋１．８        （１）
ａ  ：層間充填剤の粘度（Ｐａ・ｓ）
ｂ  ：ハードコート層表面のケイ素原子比率（ａｔｍ％）
【００３８】
本発明のハードコートフィルムが、前述の効果を奏するのは、以下のメカニズムによると推察される。ただし、本発明は、この推察により、なんら制限および限定されない。一般に、ハードコートフィルムにおいて、ハードコート層表面のＳｉ原子比率が高く、ハードコート層表面のＯ原子比率が低い場合、そのハードコート層表面に、さらに、他の層を形成する形成材料をリコートすると、前記形成材料が前記ハードコート層表面上ではじかれてしまう。そこで、本発明では、例えば、ハードコート層を前記所定の酸素濃度の雰囲気中で形成し、前記表面改質を行うことにより、前記ハードコート層表面の前記Ｏ原子比率を２６ａｔｍ％以上とし、かつ前記ハードコート層表面の前記Ｓｉ原子比率に対して、前記式（１）の関係を満たす粘度を有する層間充填剤を、前記ハードコート層表面にリコートすることで、前記層間充填剤を均一に塗布できる。ここで、本発明では、前記ハードコート層を形成する際、前記ハードコート層形成材料におけるＳｉ原子比率を高めることが好ましい。ハードコート層表面のケイ素（Ｓｉ）の原子比率が低くなるように、ハードコート層形成材料を前記樹脂フィルム上に塗布する場合、塗布膜（ハードコート層）に塗工ムラが発生してしまい、ハードコートフィルムの外観が悪くなるためである。前記ハードコート層形成材料におけるＳｉ原子比率を高めることで、塗工ムラを防止できる。ハードコートフィルムにおいて、ハードコート層上に他の層を形成する形成材料のリコート性と、ハードコートフィルムの外観性とは、トレードオフの関係にあるが、前述のようにすることで、本発明のハードコートフィルムは、リコート性に優れ、かつ、例えば、外観性に優れたものとすることもできる。
【００３９】
本発明のハードコートフィルムでは、前述のように、前記ハードコート層を、例えば、前述の表面改質により、前記ハードコート層表面のＳｉ原子比率を低下させ、かつ、Ｏ原子比率を増加させることができる。このため、例えば、前記式（１）の関係において、より低粘度の層間充填剤を使用することでき、適用できる層間充填剤の範囲を広げることができる。本発明では、前記表面改質により、前記ハードコート層表面のＯ原子比率を２６ａｔｍ％以上とすることが好ましい。このようにすることで、例えば、前記Ｓｉ原子比率を十分に低下させることができる。また、前記表面改質によれば、ケイ素のみでなく、例えば、フッ素等の表面自由エネルギーの低い成分（元素）を除去することもできる。
【００４０】
前記ハードコート層表面のＳｉ原子比率およびＯ原子比率を制御する方法としては、例えば、下記化学式（１）〜（３）に示す構造の化合物を、前記ハードコート層表面に存在させる方法があげられる。前述の化合物を、前記ハードコート層表面に存在させる方法としては、例えば、前述の化合物をハードコート層形成材料に添加し、このハードコート層形成材料を、前記樹脂フィルム上に塗工し、当該塗膜を乾燥、硬化する方法があげられる。
【化１】
0005921154.tif 000002
【化２】
0005921154.tif 000003
【化３】
0005921154.tif 000004
【００４１】
前記化学式（１）において、Ｒは、例えば、エポキシ基、脂環式エポキシ基、アミノ基、ポリエーテル基、メタクリル基、カルボキシル基、フェノール基、フェニル基、メルカプト基、ヒドロキシル基であり、ｎ１は、例えば、１０〜２０００である。前記化学式（２）および前記化学式（３）における、ｎ２およびｎ３は、任意の正の整数である。
【００４２】
前記ハードコート層表面の酸素原子比率は、２６ａｔｍ％以上であり、好ましくは３０ａｔｍ％以上である。
【００４３】
前記ハードコート層表面のケイ素原子比率は、前記式（１）の関係を満たすように設定されるが、２．４ａｔｍ％以下が好ましく、より好ましくは１．８ａｔｍ％以下である。
【００４４】
前記層間充填剤の粘度は、前記式（１）の関係を満たすように設定されるが、前記粘度は、例えば０．５〜１５Ｐａ・ｓの範囲である。前記ハードコート層上で発生する層間充填剤のはじきは、一般に、前記層間充填剤と前記ハードコート層との間の表面自由エネルギー差が大きいことによっておこるものと考えられる。ここで、前記粘度が０．５Ｐａ・ｓ以上であれば、例えば、前記層間充填剤がハードコート層上で動くことがなく、前記層間充填剤同士で集まることもないため、前記はじきが促進されることがない。また、前記粘度が１５Ｐａ・ｓ以下であれば、例えば、前記ハードコート層上に、より均一な塗工が可能となる。前記粘度は、１〜１０Ｐａ・ｓの範囲が好ましく、より好ましくは３〜８．５Ｐａ・ｓの範囲である。
【００４５】
前記ハードコート層には、粒子が含有されていてもよい。前記粒子は、形成されるハードコート層表面を凹凸形状にして防眩性を付与し、また、前記ハードコート層のヘイズ値を制御するために、前記ハードコート層形成材料に添加できる。前記ハードコート層のヘイズ値は、前記粒子と前記紫外線反応性樹脂との屈折率差を制御することで、設計できる。前記粒子としては、例えば、無機粒子と有機粒子とがある。前記無機粒子は、特に制限されず、例えば、酸化ケイ素粒子、酸化チタン粒子、酸化アルミニウム粒子、酸化亜鉛粒子、酸化錫粒子、炭酸カルシウム粒子、硫酸バリウム粒子、タルク粒子、カオリン粒子、硫酸カルシウム粒子等があげられる。また、前記有機粒子は、特に制限されず、例えば、ポリメチルメタクリレート樹脂粉末（ＰＭＭＡ微粒子）、シリコーン樹脂粉末、ポリスチレン樹脂粉末、ポリカーボネート樹脂粉末、アクリルスチレン樹脂粉末、ベンゾグアナミン樹脂粉末、メラミン樹脂粉末、ポリオレフィン樹脂粉末、ポリエステル樹脂粉末、ポリアミド樹脂粉末、ポリイミド樹脂粉末、ポリフッ化エチレン樹脂粉末等があげられる。これらの無機粒子および有機粒子は、一種類を単独で使用してもよいし、二種類以上を併用してもよい。
【００４６】
前記粒子の重量平均粒径は、０．５〜１０μｍの範囲内にあることが好ましい。前記粒子の重量平均粒径を、前記範囲とすることで、例えば、より防眩性に優れ、かつ白ボケが防止できるハードコートフィルムとすることができる。前記粒子の重量平均粒径は、より好ましくは、２〜８μｍの範囲内である。なお、前記粒子の重量平均粒径は、例えば、コールターカウント法により測定できる。例えば、細孔電気抵抗法を利用した粒度分布測定装置（商品名：コールターマルチサイザー、ベックマン・コールター社製）を用い、粒子が前記細孔を通過する際の粒子の体積に相当する電解液の電気抵抗を測定することにより、前記粒子の数と体積を測定し、重量平均粒径を算出する。
【００４７】
前記粒子の形状は、特に制限されず、例えば、ビーズ状の略球形であってもよく、粉末等の不定形のものであってもよいが、略球形のものが好ましく、より好ましくは、アスペクト比が１．５以下の略球形の粒子であり、最も好ましくは球形の粒子である。
【００４８】
前記ハードコート層における前記粒子の割合は、前記紫外線反応性樹脂１００重量部に対し、０．５〜２０重量部の範囲が好ましく、より好ましくは、３〜１０重量部の範囲である。前記範囲とすることで、例えば、より防眩性に優れ、かつ白ボケが防止できるハードコートフィルムとすることができる。
【００４９】
前記ハードコート層形成材料には、必要に応じて、性能を損なわない範囲で、顔料、充填剤、分散剤、可塑剤、界面活性剤、防汚剤、酸化防止剤、チクソトロピー化剤等が添加されてもよい。これらの添加剤は一種類を単独で使用してもよく、また二種類以上併用してもよい。
【００５０】
前記ハードコート層の厚みは、本発明のハードコートフィルムの全体厚みを測定し、前記全体厚みから、前記樹脂フィルムの厚みを差し引くことにより算出される、前記ハードコート層の厚みである。前記全体厚みおよび前記樹脂フィルムの厚みは、例えば、マイクロゲージ式厚み計によって、測定できる。
【００５１】
前記ハードコート層の厚みは、特に制限されないが、１〜２０μｍの範囲にあることが好ましい。前記ハードコート層の厚みを、前記範囲とすることで、例えば、ハードコートフィルムにおけるカールの発生を防ぐことができ、搬送性不良等の生産性の低下の問題を回避できる。前記ハードコート層の厚みは、より好ましくは、２〜１５μｍの範囲であり、さらに好ましくは、３〜１０μｍの範囲である。
【００５２】
本発明のハードコートフィルムに防眩性を付与した場合には、本発明のハードコートフィルムにおけるヘイズ値は、特に制限されず、例えば、これを装着するディスプレイの用途等により、適宜設定できる。
【００５３】
本発明のハードコートフィルムは、例えば、まず、前記紫外線反応性樹脂および前記溶剤を含むハードコート層形成材料を準備し、前記ハードコート層形成材料を前記樹脂フィルムの少なくとも一方の面に塗工して塗膜を形成し、紫外線を照射して前記塗膜を硬化させて前記ハードコート層を形成する。さらに、前記形成されたハードコート層表面に、前述の表面改質を行ってもよい。本発明のハードコートフィルムの製造においては、金型による転写方式や、サンドブラスト、エンボスロールなどの適宜な方式で凹凸形状を付与する方法などを、併せて用いることもできる。
【００５４】
前記塗工方法としては、例えば、ファンテンコート法、ダイコート法、スピンコート法、スプレーコート法、グラビアコート法、ロールコート法、バーコート法等の塗工法を用いることができる。
【００５５】
前記塗膜の前記硬化に先立ち、前記塗膜を乾燥させることが好ましい。前記乾燥は、例えば、自然乾燥でもよいし、風を吹きつけての風乾であってもよいし、加熱乾燥であってもよいし、これらを組み合わせた方法であってもよい。乾燥温度、乾燥時間等は、適宜選択できる。
【００５６】
前記塗膜の硬化は、前述のように、酸素濃度を５００〜５００００ｐｐｍの雰囲気中で行うことが好ましい。このような条件で塗膜を硬化させてハードコート層を形成することで、例えば、塗膜硬化後にアルカリ処理等の表面改質を行う際に、本発明のハードコートフィルム表面において、ケイ素原子（およびフッ素原子）を除去しやすくなり、ハードコート層表面におけるＯ原子比率の向上、およびＳｉ原子比率（およびＦ原子比率）の低減により、Ｓｉ原子比率を適した範囲とすることができ、ヌレ性を向上できる。前記ハードコート層表面におけるＯ原子比率の向上は、例えば、前記ハードコート層表面におけるＳｉ原子およびＦ原子が前記表面改質により除去され、この部分に、ハードコート層形成材料に含まれる紫外線反応性樹脂等由来のＯ原子、または前記表面改質により前記ハードコート層に導入されるＯ原子が現われることによると推察される。ただし、本発明は、この推察により、なんら制限および限定されない。
【００５７】
前記紫外線照射の照射量は、紫外線波長３６５ｎｍでの積算露光量として、５０〜５００ｍＪ／ｃｍ２が好ましい。前記照射量が、５０ｍＪ／ｃｍ２以上であれば、硬化がより十分となり、形成されるハードコート層の硬度もより十分なものとなる。また、５００ｍＪ／ｃｍ２以下であれば、形成されるハードコート層の着色を防止できる。
【００５８】
本発明では、前述のように、前記ハードコート層を形成する際、例えば、前記ハードコート層形成材料におけるケイ素原子比率を高めることで、塗工ムラを防止し、優れた外観を有するハードコートフィルムを製造する。前記ハードコート層形成材料の固形分におけるケイ素原子比率は、好ましくは１〜７ａｔｍ％の範囲であり、より好ましくは１．５〜７ａｔｍ％の範囲である。このように、前記ハードコート層形成材料の固形分におけるケイ素原子比率を調整する方法は、例えば、ハードコートフィルムの外観向上方法ということもできる。
【００５９】
前記表面改質は、前述のように、前記アルカリ処理が好ましい。アルカリ処理の具体例は、前述のとおりである。
【００６０】
以上のようにして、前記樹脂フィルムの少なくとも一方の面に、前記ハードコート層を形成することにより、本発明のハードコートフィルムを製造できる。なお、本発明のハードコートフィルムは、前述の方法以外の製造方法で製造してもよい。本発明のハードコートフィルムの硬度は、鉛筆硬度において、層の厚みにも影響されるが、２Ｈ以上の硬度を有することが好ましい。また、この例のハードコート層は、単層であるが、本発明のハードコートフィルムは、これに制限されず、前記ハードコート層は、二層以上が積層された複数層構造であってもよい。前記ハードコート層が複数層構造である場合、前記表面改質は、例えば、最外層の層に対して実施すればよい。
【００６１】
本発明のハードコートフィルムにおいて、前記ハードコート層の上に、反射防止層（低屈折率層）を配置してもよい。例えば、画像表示装置にハードコートフィルムを装着した場合、画像の視認性を低下させる要因のひとつに空気とハードコート層界面での光の反射があげられる。反射防止層は、その表面反射を低減させるものである。なお、ハードコート層および反射防止層は、樹脂フィルムの両面に形成してもよい。この場合、本発明のハードコートフィルムの表面のうち、前記前面板と貼り合せる側の表面に位置するハードコート層表面のＳｉ原子比率およびＯ原子比率が、前述のとおりであればよい。また、ハードコート層および反射防止層は、それぞれ、二層以上が積層された複数層構造であってもよい。前記ハードコート層の上に、前記反射防止層が配置される場合、前記表面改質は、例えば、最外層の反射防止層に対して実施すればよい。
【００６２】
本発明において、前記反射防止層は、厚みおよび屈折率を厳密に制御した光学薄膜若しくは前記光学薄膜を二層以上積層したものである。前記反射防止層は、光の干渉効果を利用して入射光と反射光の逆転した位相を互いに打ち消し合わせることで反射防止機能を発現する。反射防止機能を発現させる可視光線の波長領域は、例えば、３８０〜７８０ｎｍであり、特に視感度が高い波長領域は４５０〜６５０ｎｍの範囲であり、その中心波長である５５０ｎｍの反射率を最小にするように反射防止層を設計することが好ましい。
【００６３】
光の干渉効果に基づく前記反射防止層の設計において、その干渉効果を向上させる手段としては、例えば、前記反射防止層と前記ハードコート層の屈折率差を大きくする方法がある。一般的に、二ないし五層の光学薄層（厚みおよび屈折率を厳密に制御した薄膜）を積層した構造の多層反射防止層では、屈折率の異なる成分を所定の厚さだけ複数層形成することで、反射防止層の光学設計の自由度が上がり、より反射防止効果を向上させることができ、分光反射特性も可視光領域で均一（フラット）にすることが可能になる。前記光学薄膜において、高い厚み精度が要求されるため、一般的に、各層の形成は、ドライ方式である真空蒸着、スパッタリング、ＣＶＤ等で実施される。
【００６４】
前記樹脂フィルムの一方の面に前記ハードコート層が形成されているハードコートフィルムにおいて、カール発生を防止するために、他方の面に対し溶剤処理を行ってもよい。また、前記樹脂フィルムの一方の面に前記ハードコート層が形成されているハードコートフィルムにおいて、カール発生を防止するために、他方の面に透明樹脂層を形成してもよい。
【００６５】
以上のように、本発明の光学フィルムについて、ハードコートフィルムを例にとり、説明してきたが、本発明の光学フィルムは、ハードコートフィルムには限定されない。本発明の光学フィルムは、例えば、前記樹脂フィルム上に、前記ハードコート層以外の光学機能層が形成されたフィルムであってもよい。前記ハードコート層以外の光学機能層としては、例えば、防眩層、反射防止層、光学補償層等があげられる。このような光学フィルムの場合には、前記前面板と貼り合せる面を前記光学機能層が形成されている面とし、前記光学機能層の表面は、前述のハードコートフィルムで説明したのと同様である。
【００６６】
本発明の光学フィルムは、前述の光学機能層が形成されていないフィルムであってもよい。このような光学フィルムの場合には、光学フィルムの前記前面板と貼り合せる面の表面は、前述のハードコートフィルムで説明したのと同様である。この光学フィルムに使用される樹脂フィルムは、例えば、前述と同様のものがあげられる。また、この光学フィルムは、偏光板であってもよい。すなわち、前記偏光子の片面または両面に透明保護フィルムが設けられた偏光板の場合には、前記透明保護フィルムが設けられている面を、前記前面板との貼り合せ面としてもよいし、前記透明保護フィルムが設けられていない面（前記偏光子の面）を、前記前面板との貼り合せ面としてもよい。前記貼り合せ面の表面は、前述のハードコートフィルムで説明したのと同様である。この偏光板における前記保護フィルムまたは偏光子は、前述のように、前記表面改質が行われるのが好ましい。前記透明保護フィルムを形成する材料としては、例えば、前記樹脂フィルムと同様のものがあげられる。
【００６７】
本発明のハードコートフィルムは、通常、前記樹脂フィルム側（前面板貼り合わせ面とは反対側）を、粘着剤や接着剤を介して、ＬＣＤに用いられている光学部材に貼り合せることができる。なお、この貼り合わせにあたり、前記樹脂フィルム表面（前面板貼り合わせ面とは反対側の表面）に対し、前述のような各種の表面処理を行ってもよい。
【００６８】
前記光学部材としては、例えば、偏光子または偏光板があげられる。偏光板は、偏光子の片側または両側に透明保護フィルムを有するという構成が一般的である。偏光子の両面に透明保護フィルムを設ける場合は、表裏の透明保護フィルムは、同じ材料であってもよいし、異なる材料であってもよい。偏光板は、通常、液晶セルの両側に配置される。また、偏光板は、２枚の偏光板の吸収軸が互いに略直交するように配置される。
【００６９】
つぎに、本発明のハードコートフィルムを積層した光学部材について、偏光板を例にして説明する。本発明のハードコートフィルムを、接着剤や粘着剤などを用いて偏光子または偏光板と積層することによって、本発明の機能を有した偏光板を得ることができる。
【００７０】
前記偏光子としては、特に制限されず、各種のものを使用できる。前記偏光子としては、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料等の二色性物質を吸着させて一軸延伸したもの、ポリビニルアルコールの脱水処理物やポリ塩化ビニルの脱塩酸処理物等のポリエン系配向フィルム等があげられる。
【００７１】
前記偏光子の片面または両面に設けられる透明保護フィルムとしては、透明性、機械的強度、熱安定性、水分遮蔽性、位相差値の安定性などに優れるものが好ましい。前記透明保護フィルムを形成する材料としては、例えば、前記樹脂フィルムと同様のものがあげられる。
【００７２】
前記、透明保護フィルムとしては、特開２００１−３４３５２９号公報（ＷＯ０１／３７００７）に記載の高分子フィルムがあげられる。前記高分子フィルムは、前記樹脂組成物を、フィルム状に押出成型することにより製造できる。前記高分子フィルムは、位相差が小さく、光弾性係数が小さいため、偏光板等の保護フィルムに適用した場合には、歪みによるムラなどの不具合を解消でき、また透湿度が小さいため、加湿耐久性に優れる。
【００７３】
前記透明保護フィルムは、偏光特性や耐久性などの点から、トリアセチルセルロース等のセルロース系樹脂製のフィルムおよびノルボルネン系樹脂製のフィルムが好ましい。前記透明保護フィルムの市販品としては、例えば、商品名「フジタック」（富士フイルム社製）、商品名「ゼオノア」（日本ゼオン社製）、商品名「アートン」（ＪＳＲ社製）などがあげられる。前記透明保護フィルムの厚みは、特に制限されないが、強度、取扱性等の作業性、薄層性等の点より、例えば、１〜５００μｍの範囲である。
【００７４】
前記ハードコートフィルムを積層した偏光板の構成は、特に制限されないが、例えば、前記ハードコートフィルムの上に、透明保護フィルム、前記偏光子および前記透明保護フィルムを、この順番で積層した構成でもよいし、前記ハードコートフィルム上に、前記偏光子、前記透明保護フィルムを、この順番で積層した構成でもよい。
【００７５】
図２に、本発明の画像表示装置の構成の一例を示す。図２は、本発明の画像表示装置の構成の一例の概略断面図である。図２に示すように、この画像表示装置２００は、画像表示装置本体２１０と、ハードコートフィルム１００と、前面板２２０とを備える。画像表示装置本体２１０の視認側表面には、ハードコートフィルム１００が配置されている。このハードコートフィルム１００は、前述の本発明のハードコートフィルムである。ハードコートフィルム１００と前面板２２０とは、層間充填剤２３０を介して貼り合わされている。
【００７６】
前記画像表示装置本体は、例えば、ＬＣＤ、ＰＤＰ、ＥＬＤ、ＣＲＴ等があげられる。前記ＬＣＤの場合、液晶セル、偏光板等の光学部材、および必要に応じ照明システム（バックライト等）等の各構成部品を適宜に組み立てて駆動回路を組み込むこと等により、前記画像表示装置本体を製造できる。
【００７７】
前記前面板は、特に制限されず、従来公知のものが使用できる。前記前面板の材質、厚み等は、例えば、前記画像表示装置の用途等に応じて、適宜選択できる。
【００７８】
前記層間充填剤としては、例えば、前述のものを使用でき、一種類を単独で使用してもよいし、複数種類を併用してもよい。前記層間充填剤は、無溶剤層間充填剤が好ましい。
【００７９】
前記本発明のハードコートフィルムと前記前面板との貼り合せは、例えば、以下のようにして行える。すなわち、まず、前記層間充填剤を準備する。この際、前記本発明のハードコートフィルムの前記ハードコート層表面のＳｉ原子比率との関係（前記式（１）の関係）を満たすように、前記層間充填剤の粘度を所望の値に設定する。このように、前記層間充填剤の粘度を所望の値に設定する方法は、例えば、層間充填剤のはじき防止方法ということもできる。ついで、前記ハードコート層表面に前記層間充填剤を塗工し、前記層間充填剤の塗膜上に前記前面板を重ね合わせる。この状態で、前記層間充填剤の硬化などにより、前記本発明のハードコートフィルムと前記前面板とを貼り合せる。本発明では、前記ハードコート層表面に前記層間充填剤を塗工する際に、前記ハードコート層表面において、前記層間充填剤がはじかれることなく、前記層間充填剤が均一にヌレ広がった状態を維持できる。
【００８０】
本発明の画像表示装置において、前記画像表示装置本体の表面に配置する光学フィルムは、本発明のハードコートフィルムである場合のみには限定されない。本発明の画像表示装置は、本発明のハードコートフィルムの他に、前述のハードコート層以外の光学機能層が形成された光学フィルム、前述の光学機能層が形成されていない光学フィルム、前述の偏光板等が前記画像表示装置本体の表面に配置されていてもよい。
【００８１】
本発明の画像表示装置は、任意の適切な用途に使用される。その用途は、例えば、パソコンモニター、ノートパソコン、コピー機等のＯＡ機器、携帯電話、時計、デジタルカメラ、携帯情報端末（ＰＤＡ）、携帯ゲーム機等の携帯機器、ビデオカメラ、テレビ、電子レンジ等の家庭用電気機器、バックモニター、カーナビゲーションシステム用モニター、カーオーディオ等の車載用機器、商業店舗用インフォメーション用モニター等の展示機器、監視用モニター等の警備機器、介護用モニター、医療用モニター等の介護・医療機器等である。
【実施例】
【００８２】
つぎに、本発明の実施例について、比較例と併せて説明する。ただし、本発明は、以下の実施例および比較例により制限されない。なお、下記実施例および比較例における各種特性は、下記の方法により評価または測定を行った。
【００８３】
（層間充填剤のハジキ性評価）
実施例記載の方法で作製した光学フィルムの塗布液が塗布されていない面（樹脂フィルム側）に粘着剤を転写形成したものを、８×８ｃｍのガラス上に貼り付け、サンプルとした。前記光学フィルム上に、各粘度の無溶剤樹脂（層間充填剤）を滴下し、スピンコーターを用いて、２０００ｒｐｍ、１５ｓｅｃの条件で全面均一に塗布した。３０分間静置後、サンプルの４辺の任意の場所からのハジキ量をノギスで測定し、その４点の平均ハジキ幅を測定値とした。
【００８４】
（ＥＳＣＡ（Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ）による原子比率測定）
前記光学フィルムを５ｍｍ角程度に切断して得た試料片を、モリブデン（Ｍｏ）板上に配置し、Ｍｏ板ごと試料台に固定した。アルバック・ファイ（株）製「Ｑｕａｎｔｕｍ  ２０００」を用いて、原子強度の測定を行った。Ｘ線源はモノクロＡｌＫα、Ｘ線出力は３０Ｗ（１５ｋＶ）、測定領域は２００μｍφ、光電子取り出し角は試料表面に対して４５°とした。結合エネルギーの補正は、Ｃ１ｓスペクトルのＣ−Ｃ結合に起因するピークを２８５．０ｅＶに補正することで行った。中和条件は、中和銃とＡｒイオン銃（中和モード）を併用することで行った。前記条件によって、試料の最表面から深さ約５〜１０ｎｍまでの領域についての各原子強度比が測定できる。試料表面は、予め、汚染物を除去するために、試料表面を破壊しない程度に拭取りすることで洗浄を行った。さらにＣ６０イオン銃によりエッチング除去することにより、汚染物の除去を行った。
【００８５】
（フィルムの外観評価）
得られた光学フィルムの塗布液が塗布されていない面に、黒色ＰＥＴフィルム（リンテック株式会社製、厚み７５μｍ）を粘着剤で貼り合わせ、裏面の反射をなくしたサンプルを作製した。塗布液塗工面側を蛍光灯（三波長光源）で照らして目視検査し、下記の基準で判定した。前記目視検査は、樹脂フィルムに形成された防眩性ハードコート層の有無に分けて、それぞれの評価基準で判定した（判定基準１および２）。
判定基準１（防眩性ハードコート層有り）
Ｇ  ：ムラが気にならない（白黒の濃淡なく均一な防眩性が付与されている）。
ＮＧ：ムラが目立つ（白黒の濃淡模様が強く見える）。
判定基準２（防眩性ハードコート層無し）
Ｇ  ：ムラが気にならない（干渉ムラ発生なし）。
ＮＧ：ムラが目立つ（干渉ムラが発生し、虹色の模様が強く目立つ）。
【００８６】
［実施例１］
透明支持体（樹脂フィルム）として、８０μｍの厚さのトリアセチルセルロースフィルム（富士フイルム（株）製、商品名「ＴＡＣ−ＴＤ８０Ｕ」）を準備した。多官能ウレタンアクリレート（ＤＩＣ（株）製、商品名「ユニディック１７−８０６」）を１００重量部、光重合開始剤（チバ・スペシャルティ・ケミカルズ社製、商品名「ＩＲＧＡＣＵＲＥ９０７」）を５．０重量部、光拡散性粒子（積水化成品工業（株）製ポリスチレン／ポリメチルメタクリレート共重合粒子、商品名「ＳＳＸ１０３ＤＸＥ」、重量平均粒子径３．０μｍ）を５．０重量部、溶剤として、イソプロピルアルコール（ＩＰＡ）７９．２重量部およびシクロペンタノン（ＣＰＮ）３４．０重量部、フッ素系レベリング剤（ＤＩＣ（株）製、商品名「メガファックＦ５５６」）を１．０重量部混合し、塗布液（ハードコート剤）を調製した。この塗布液を、ワイヤーバー＃７を用いて塗布し、乾燥オーブンにて６０℃の雰囲気下で１分間乾燥させ、溶剤を揮発させ、塗布膜を形成した。その後、酸素濃度５０００ｐｐｍの雰囲気下で１６０Ｗ／ｃｍ２の空冷水銀ランプ（アイグラフィックス（株）製）を用いて、照度４０ｍＷ／ｃｍ２、照射量２５０ｍＪ／ｃｍ２の紫外線を照射して前記塗布膜を硬化させた。このようにして、前記樹脂フィルム上に、防眩性ハードコート層（防眩性ハードコートフィルム）を形成した。前記防眩性ハードコートフィルムを、１０重量％濃度に調整したＮａＯＨ水溶液中（５５℃）に２０秒間浸漬させた後、乾燥オーブンにて６５℃の雰囲気下で３０秒間乾燥させ、実施例１の光学フィルムを得た。層間充填剤として、アクリルモノマー（新中村化学（株）製、商品名「ＤＰＨＡ」、粘度５．５Ｐａ・ｓ／２５℃）を用い、ハジキ性評価を行った。
【００８７】
［実施例２］
塗布膜硬化時の酸素濃度を、１００００ｐｐｍ雰囲気とした以外は、実施例１と同様の方法で実施例２の光学フィルムを作製し、層間充填剤のハジキ幅を評価した。
【００８８】
［実施例３］
塗布膜硬化時の酸素濃度を、７５００ｐｐｍ雰囲気とした以外は、実施例１と同様の方法で実施例３の光学フィルムを作製し、層間充填剤のハジキ幅を評価した。
【００８９】
［実施例４］
実施例１と同様の方法で実施例４の光学フィルムを作製し、層間充填剤として、ＵＶ硬化型接着剤「ソニーケミカル（株）製、無溶剤型ＵＶ反応型接着剤、粘度８．５Ｐａ・ｓ／２５℃）を用い、層間充填剤のハジキ幅を評価した。
【００９０】
［実施例５］
塗布膜硬化時の酸素濃度を７５００ｐｐｍ雰囲気とした以外は、実施例１と同様の方法で実施例５の光学フィルムを作製し、層間充填剤として、無溶剤アクリレート樹脂（日本合成（株）製、商品名「ルシフラール１２」、粘度１．０Ｐａ・ｓ／２５℃）を用い、層間充填剤のハジキ幅を評価した。
【００９１】
［実施例６］
実施例２と同様の方法で実施例６の光学フィルムを作製し、層間充填剤として、実施例５と同様の無溶剤アクリレート樹脂（粘度１．０Ｐａ・ｓ／２５℃）を用い、層間充填剤のハジキ幅を評価した。
【００９２】
［実施例７］
実施例２と同様の方法で実施例７の光学フィルムを作製し、層間充填剤として、実施例４と同様のＵＶ硬化型接着剤（粘度８．５Ｐａ・ｓ／２５℃）を用い、層間充填剤のハジキ幅を評価した。
【００９３】
［実施例８］
実施例３と同様の方法で実施例８の光学フィルムを作製し、層間充填剤として、実施例４と同様のＵＶ硬化型接着剤（粘度８．５Ｐａ・ｓ／２５℃）を用い、層間充填剤のハジキ幅を評価した。
【００９４】
［実施例９］
実施例１におけるフッ素系レベリング剤をＤＩＣ（株）製、商品名「メガファックＦ４７７」とし、塗布膜硬化時の酸素濃度を１５０ｐｐｍ雰囲気とした以外は実施例１と同様の方法で実施例９の光学フィルムを作製し、層間充填剤として、実施例５と同様の無溶剤アクリレート樹脂（粘度１．０Ｐａ・ｓ／２５℃）を用い、層間充填剤のハジキ幅を評価した。
【００９５】
［実施例１０］
実施例９と同様の方法で実施例１０の光学フィルムを作製し、層間充填剤として、実施例１と同様のアクリルモノマー（粘度５．５Ｐａ・ｓ／２５℃）を用い、層間充填剤のハジキ幅を評価した。
【００９６】
［実施例１１］
実施例９と同様の方法で実施例１１の光学フィルムを作製し、層間充填剤として、実施例４と同様のＵＶ硬化型接着剤（粘度８．５Ｐａ・ｓ／２５℃）を用い、層間充填剤のハジキ幅を評価した。
【００９７】
［実施例１２］
塗布膜硬化時の酸素濃度を２５００ｐｐｍ雰囲気とした以外は、実施例１と同様の方法で実施例１２の光学フィルムを作製し、層間充填剤として、実施例１と同様のアクリルモノマー（粘度５．５Ｐａ・ｓ／２５℃）を用い、層間充填剤のハジキ幅を評価した。
【００９８】
［実施例１３］
塗布膜硬化時の酸素濃度を２５００ｐｐｍ雰囲気とした以外は、実施例１と同様の方法で実施例１３の光学フィルムを作製し、層間充填剤として、実施例４と同様のＵＶ硬化型接着剤（粘度８．５Ｐａ・ｓ／２５℃）を用い、層間充填剤のハジキ幅を評価した。
【００９９】
［実施例１４］
樹脂フィルムとして、実施例１と同様のトリアセチルセルロースフィルムを準備し、この樹脂フィルムを１０重量％濃度に調整したＮａＯＨ水溶液中（５５℃）に２０秒間浸漬させた後、乾燥オーブンにて６５℃の雰囲気下で３０秒間乾燥させて、実施例１４の光学フィルムを作製し、層間充填剤として、実施例１と同様のアクリルモノマーを用い、ハジキ性評価を行った。
【０１００】
［比較例１］
レベリング剤として、フッ素系レベリング剤に代えて、シリコーン系反応性レベリング剤（ＤＩＣ（株）製、商品名「ＧＲＡＮＤＩＣ  ＰＣ４１００」）を添加した以外は、実施例１と同様に塗布液（ハードコート剤）を調製した。この塗布液を用いた以外は、実施例１と同様の方法で比較例１の光学フィルムを作製し、層間充填剤のハジキ幅を評価した。
【０１０１】
［比較例２］
比較例１と同様の方法で比較例２の光学フィルムを作製し、実施例５と同様の無溶剤アクリレート樹脂（粘度１．０Ｐａ・ｓ／２５℃）を用い、層間充填剤のハジキ幅を評価した。
【０１０２】
［比較例３］
比較例１と同様の方法で比較例３の光学フィルムを作製し、層間充填剤として、実施例４と同様のＵＶ硬化型接着剤（粘度８．５Ｐａ・ｓ／２５℃）を用い、層間充填剤のハジキ幅を評価した。
【０１０３】
［比較例４］
塗布膜硬化時の酸素濃度を１５０ｐｐｍ雰囲気とした以外は実施例１と同様の方法で比較例４の光学フィルムを作製し、層間充填剤として、実施例５と同様の無溶剤アクリレート樹脂（粘度１．０Ｐａ・ｓ／２５℃）を用い、層間充填剤のハジキ幅を評価した。
【０１０４】
［比較例５］
実施例１と同様の方法で比較例５の光学フィルムを作製し、層間充填剤として、実施例５と同様の無溶剤アクリレート樹脂（粘度１．０Ｐａ・ｓ／２５℃）を用い、層間充填剤のハジキ幅を評価した。
【０１０５】
［比較例６］
塗布膜硬化時の酸素濃度を１５０ｐｐｍ雰囲気とした以外は実施例１と同様の方法で比較例６の光学フィルムを作製し、層間充填剤として、実施例１と同様のアクリルモノマー（粘度５．５Ｐａ・ｓ／２５℃）を用い、層間充填剤のハジキ幅を評価した。
【０１０６】
［比較例７］
比較例６と同様の方法で比較例７の光学フィルムを作製し、層間充填剤として、実施例４と同様のＵＶ硬化型接着剤（粘度８．５Ｐａ・ｓ／２５℃）を用い、層間充填剤のハジキ幅を評価した。
【０１０７】
［比較例８］
塗布膜硬化時の酸素濃度を２５００ｐｐｍ雰囲気とした以外は、実施例１と同様の方法で比較例８の光学フィルムを作製し、層間充填剤として、実施例５と同様の無溶剤アクリレート樹脂（粘度１．０Ｐａ・ｓ／２５℃）を用い、層間充填剤のハジキ幅を評価した。
【０１０８】
このようにして得られた実施例１〜１４、比較例１〜８の各光学フィルムについての、各種特性の測定若しくは評価結果を下記表１に示す。
【０１０９】
【表１】
0005921154.tif 000005
【０１１０】
前記表１に示すように、防眩性ハードコート層を形成した実施例１〜１３の光学フィルムでは、層間充填剤のハジキ幅が１４ｍｍ以下と、良好な均一塗布性を示し、さらに、実施例１〜４、６〜８、１０〜１３の光学フィルムでは、層間充填剤のハジキ幅が１０ｍｍ以下と、より良好な均一塗布性を示した。また、防眩性ハードコート層を形成していない実施例１４の光学フィルムについても、層間充填剤粘度との関係が、前記式（１）を満たすことで、層間充填剤をはじかなかった（層間充填剤のハジキ幅：０ｍｍ）。さらに、実施例１〜１４の光学フィルムでは、層間充填剤塗布前の光学フィルム外観は良好であった。一方、比較例１〜５および８は、表面改質後のＳｉ原子比率と、層間充填剤粘度との関係が、前記式（１）を満たさず、前記ハジキ幅が１５ｍｍより大きい値となった。また、比較例６および７は、光学フィルム表面のＯ原子比率が２６ａｔｍ％未満であり、前記ハジキ幅が１５ｍｍより大きい値となった。表面改質後のＳｉ原子比率が高い比較例１〜３においては、反応性レベリング剤を用いており、この条件での表面改質では、Ｓｉ原子比率を低下させることができなかったものと考えられる。
【０１１１】
図３（ａ）のグラフに、実施例１〜１４、比較例１〜３、５および８における光学フィルム表面のケイ素原子の占める原子比率と、層間充填剤の粘度との関係を示す。図３（ａ）において、横軸は、層間充填剤の粘度（Ｐａ・ｓ）を示し、縦軸は、光学フィルム表面のケイ素原子の占める原子比率（ａｔｍ％）を示す。各実施例および各比較例のプロットから、Ｂｏｘ  Ｗｉｌｓｏｎ法により、図３（ｂ）に示すように、ｂ＝０．２ａ＋１．８（ａ：層間充填剤の粘度（Ｐａ・ｓ）、ｂ：光学フィルム表面のケイ素原子の占める原子比率（ａｔｍ％）、Ｒ２＝０．９５２７）を算出した。
【産業上の利用可能性】
【０１１２】
本発明によれば、ディスプレイ表面の光学フィルムに層間充填剤を均一に塗布でき、前面板搭載モデルにも使用可能な、光学フィルムを提供できる。したがって、本発明の光学フィルムの用途は制限されず、広い分野に適用可能である。例えば、偏光板等の光学部材、液晶パネル、および、ＬＣＤ（液晶ディスプレイ）やＯＬＥＤ（有機ＥＬディスプレイ）等の画像表示装置等に好適に使用できる。
【符号の説明】
【０１１３】
１００    ハードコートフィルム
１１０    樹脂フィルム
１２０    ハードコート層
２００    画像表示装置
２１０    画像表示装置本体
２２０    前面板
２３０    層間充填剤
【図１】
0005921154.tif 000006
【図２】
0005921154.tif 000007
【図３】
0005921154.tif 000008